Brevet FR2761691A1 — publié le 19981009

L'invention a pour objet de nouveaux dendrimères et polymères hyperbranchés comportant des groupes fonctionnels thiols, leur procédé de préparation, I'utilisation de ces dendrimères et/ou de ces polymères hyperbranchés comme agents anti-oxydants. De nombreux polymères hyperbranchés et dendrimères ont déjà été décrits. On peut se reporter par exemple à : D. A. Tomalia et al, Angew. Chem. Int. Engl. 29 (1990)138- 175 ; N. Ardoin et D. Astruc, Bull. Soc. Chim. Fr. (1995) 132, 875-909 ; B. I. Voit, Acta Polymer, 46, 87-99 (1995). La possibilité de préparer des dendrimères comportant des groupes terminaux thiols a été envisagée par certains auteurs, comme par exemple D. A. Tomalia dans US4,587,329 et EP-A-234 408 sans que cette préparation soit jamais effectivement réalisée, ni que les propriétés étonnantes de ces molécules, propriétés qui ont été mises en évidence par la demanderesse, soient mentionnées ou suggérées dans l'art antérieur. En outre, le procédé de préparation de polymères hyperbranchés et de dendrimères à groupes fonctionnels thiols est nouveau et il présente de nombreux avantages parmi lesquels le fait d'avoir un bon rendement de synthèse, d'utiliser des produits de départ disponibles commercialement, d'être simple à mettre en oeuvre. Les polymères hyperbranchés sont des constructions moléculaires ayant une structure ramifiée, en général autour d'un coeur. Leur structure est en règle générale dépourvue de symétrie: les unités de base ou monomères ayant servi à la construction du polymère hyperbranché peuvent être de natures différentes et leur répartition est irrégulière. Les branches du polymère peuvent être de natures et de longueurs différentes. Le nombre d'unités de base, ou monomères, peut être différent suivant les différentes ramifications. Tout en étant asymétriques, les polymères hyperbranchés peuvent avoir: une structure extrêmement ramifiée, autour d'un coeur; des couches ou générations successives de ramifications ; une couche de chaînes terminales. Les polymères hyperbranchés sont généralement issus de la polycondensation d'un ou plusieurs monomères ABx, A et B étant des groupements réactifs susceptibles de réagir ensemble, x étant un entier supérieur ou égal à 2, mais d'autres procédés de préparation peuvent être envisagés. Les polymères hyperbranchés se caractérisent par leur degré de polymérisation DP = 1-b, b étant le pourcentage de fonctionnalités, non terminales, de B qui n'ont pas réagi avec un groupement A. La condensation étant non systématique, au contraire de la synthèse de dendrimères, le degré de polymérisation est inférieur à 100%. De façon habituelle, par les méthodes de synthèses connues, DP est compris entre 15 et 90%. On peut faire réagir un groupement terminal T sur le polymère hyperbranché pour obtenir une fonctionnalité particulière en extrémité de chaines. De tels polymères sont décrits en particulier dans B.l.Voit, Acta Polymer., 46 87-99 (1995); EP-682059 ; WO-9614346 ; WO-9614345 ; WO-9612754. Plusieurs polymères hyperbranchés peuvent être associés entre eux, par une liaison covalente ou un autre type de liaison, par l'intermédiaire de leurs groupes terminaux. De tels polymères dits pontés ou bridged entrent dans la définition des polymères hyperbranchés selon la présente invention. Les dendrimères sont des polymères et oligomères hautement ramifiés, également connus, ayant une structure chimique bien définie et on dit que ce sont des polymères hyperbranchés parfaits . En règle générale, les dendrimères comprennent un coeur, un nombre déterminé de générations de branches, ou fuseaux, et des groupes terminaux. Les générations de fuseaux sont constituées d'unités structurelles , qui sont identiques pour une même génération de fuseaux et qui peuvent être identiques ou différentes pour des générations de fuseaux différentes. Les générations de fuseaux s'étendent radialement en une progression géométrique à partir du coeur. Les groupes terminaux d'un dendrimère de la Noème génération sont les groupes fonctionnels terminaux des fuseaux de la Noème génération ou génération terminale. De tels polymères sont décrits en particulier dans D.A.Tomalia, A.M.Naylor et W.A.Goddard III, Angewandte Chemie, Int.Ed.Engl.29, 138-175(1990); C.J.Hawker et J.M.J.Frechet, J.Am. Chem.Soc., 112, 7638 (1990); B.l.Voit, Acta Polymer., 46, 87-99 (1995); N.Ardoin et D.Astruc, Bull. Soc. Chim. Fr. 132, 875-909 (1995). On peut également plus particulièrement définir les dendrimères par la formule (Dl) suivante: C[A,B,(A2B2(...(An, Bn ,(AnBn(T)rn)rn-2...)r2)r1]s (Dl) dans laquelle: - C représente le coeur, relié par un nombre s de fonctionnalités à s fuseaux A,B par l'intermédiaire des groupements A1; - s est un nombre entier supérieur ou égal à 1 et inférieur ou égal au nombre de fonctionnalités de C ; - pour chaque fuseau (AjB,) (i=1, 2 n), le groupement B est relié à r groupements Aj+, d'un fuseau (Aj+1Bj+1) - chaque groupement Ai(i 2 2) est relié à un seul groupement Bj, du fuseau (AF1Bj ,); - rj (i=1, 2....n-1) représente le nombre de fonctionnalités du groupement Bj appartenant au fuseau (AiBi) ; ri étant un nombre entier supérieur ou égal à 2 - I'indice i (i=1, 2 n) est un nombre entier qui désigne la génération de chaque fuseau - le fuseau de noème génération AnBn est chimiquement lié à un nombre rn de groupes terminaux T; rn étant un entier supérieur ou égal à zéro. La définition des dendrimères donnée ci-dessus inclut des molécules à ramifications symétriques ; elle inclut également des molécules à ramification non symétrique, comme par exemple les dendrimères dont les fuseaux sont des groupements lysine, dans lesquels le branchement d'une génération de fuseaux sur la précédente se fait sur les amines a et E de la lysine, ce qui conduit à une différence dans la longueur des fuseaux des différentes ramifications. Les polymères denses en étoiles, ou dense star polymer , les polymères éclatés en étoile, ou starburst polymer , les dendrimères en baguette, ou rod-shaped dendrimer , sont inclus dans la présente définition des dendrimêres. Les molécules dénommées arborols et molécules en cascade entrent également dans la définition des dendrimères selon la présente invention. Plusieurs dendrimères peuvent être associés entre eux, par une liaison covalente ou un autre type de liaison, par l'intermédiaire de leurs groupes terminaux pour donner des entités connues sous le nom de dendrimères pontés , agrégats de dendrimères ou bridged dendrimer . De telles entités sont incluses dans la définition des dendrimères selon la présente invention. Des dendrimères peuvent se présenter sous la forme d'un ensemble de molécules de même génération, ensembles dits monodisperses; ils peuvent également se présenter sous la forme d'ensembles de générations différentes, dits polydisperses. La définition des dendrimères selon la présente invention inclut des ensembles monodisperses aussi bien que polydisperses de dendrimères. L'invention a pour objet de nouveaux polymères choisis parmi les polymères hyperbranchés et les dendrimères caractérisés par le fait qu'ils comportent des groupements fonctionnels répondant à la formule (I) dans laquelle: Y représente l'atome d'oxygène ou un groupement NH, de préférence Y=O, A représente un groupement alcane di-yle en C,-C,2, linéaire, ramifié ou cyclique, saturé ou insaturé; ce groupement alcane di-yle peut être éventuellement interrompu par un ou plusieurs hétéroatomes, comme O ou N ce groupement alcane di-yle peut éventuellement être substitué par une fonction - amino: -N H2, éventuellement sous forme d'un sel d'un acide minéral ou organique, - acylamino -NH-COR, dans lequel R représente un groupement alkyle en C,-C,01inéaire, ramifié ou cyclique, saturé ou insaturé, - acide carboxylique, - ester en C,-C,0; X représente un groupement nucléophile, préférentiellement: un atome d'oxygène ou un groupement -NR'- dans lequel R' est choisi parmi un atome d'hydrogène; un groupement alkyle en C,-C6, linéaire ou ramifié, saturé ou insaturé ; un groupement mono- ou poly-hydroxyalkyle en C,-C6, linéaire ou ramifié, saturé ou insaturé; un groupement aminoalkyle en C,-C6 ou un groupement polyalkylèneimine. Par exemple, A peut être un groupement méthylène, éthylène, propylène, méthylpropylène, éthylpropylène, tétraméthylène, pentaméthylène, hexaméthylène, phénylène, phényl di-yle etc... Avantageusement, A représente un radical répondant à l'une des formules (a) à (d) suivantes -CHR'-CHR2-CHR3- (a) -CHR"-CHR'2-CHR'3- CHR'4- (b) -(CHR"")k-(CHR"'2)-CH(CO2H)-NH- (d) dans lesquelles R1, R2, R3, R'1, R'2, R'3 et R'4, R"'1, R"'2, identiques ou différents représentent: L'atome d'hydrogène, un radical alkyle en C,-C6, linéaire, ramifié ou cyclique, saturé ou insaturé, un radical amino -N H2, un radical acide carboxylique COOH, un radical alkyl amino en C,-C,0; R"1, R"2, R"3 et R"4, identiques ou différents représentent: L'atome d'hydrogène, un radical alkyle en C,-C4, linéaire ou ramifié, saturé ou insaturé, les flêches indiquant les positions des substitutions dans la formule (c), k est un entier, préférentiellement k=0 ou 1. Préférentiellement A est choisi parmi: -CH2-CH(CO2H)-NH- et Y=O -(CH2)2-(CH3CONH)CH- et Y=O -(C H2)3- et Y=O ou Y=NH De façon avantageuse, A est le radical triméthylène -CH2-CH2-CH2-, et Y=O, le composé selon l'invention répondant alors à la formule (II) suivante dans laquelle X représente un groupement nucléophile, préférentiellement: un atome d'oxygène ou un groupement -NR'- dans lequel R' est choisi parmi un atome d'hydrogène ; un groupement alkyle en C,-C6, linéaire ou ramifié, saturé ou insaturé ; un groupement mono- ou poly-hydroxyalkyle en C,-C6, linéaire ou ramifié, saturé ou insaturé; un groupement aminoalkyle en C,-C6 ou un groupement polyalkylèneimine. Préférentiellement, selon l'invention, X est choisi parmi l'atome d'oxygène et un groupement NH. Dans le cas des dendrimères, le groupement nucléophile X est généralement un groupement fonctionnel terminal. Dans le cas des polymères hyperbranchés, comme par exemple la polyéthylèneimine, le groupement X peut être une amine secondaire se trouvant sur l'une des branches du polymère sans être en position terminale. Avantageusement selon l'invention, au moins 10%, en nombre, des groupements X du polymère hyperbranché ou du dendrimère sont greffés par un groupement fonctionnel et encore plus préférentiellement au moins 40%. Le pourcentage de groupes fonctionnels thiols par rapport au nombre total de groupes fonctionnels X du polymère hyperbranché ou du dendrimère qui sont susceptibles d'être substitués par un groupement: est adapté en fonction des autres caractéristiques du polymère hyperbranché ou du dendrimère, notamment le nombre de générations, la nature des fuseaux, en fonction des propriétés attendues, en particulier la solubilité du polymère hyperbranché ou du dendrimère. De telles adaptations sont à la portée de l'homme du métier par de simples essais. L'invention a également pour objet un premier procédé de préparation de polymères hyperbranchés et de dendrimères à groupes terminaux thiols, ce procédé étant caractérisé par le fait que l'on fait réagir un polymère de départ, choisi parmi les polymères hyperbranchés et les dendrimères dont les chaînes ou les groupes terminaux comportent une fonction nucléophile, avec une thio-lactone ou un imino-thiolane, selon le schéma réactionnel suivant: dans lequel représente un dendrimère ou un polymère hyperbranché comportant n fonctions XH, telles que définies ci-dessus , m est un entier m -CHR1-CHR2-CHR3- (a) -CHR"-CHR'2-CHR'3- CHR'4- (b) -(CHR''')k-(CHR''')-CH(CO2H)-NH- (d) dans lesquelles R1, R2, R3, R'1, R'2, R'3 et R'4, R"'1, R"'2, identiques ou différents représentent: L'atome d'hydrogène, un radical alkyle en C,-C6, linéaire ou ramifié, saturé ou insaturé, un radical amino -N H2, un radical acide carboxylique -COOH, un radical alkyl amines en C,-C,0, R"', R"2, R"3 et R"4, identiques ou différents représentent: L'atome d'hydrogène, un radical alkyle en C,-C4, linéaire ou ramifié, saturé ou insaturé, les flêches indiquant les positions des substitutions dans la formule (c) ; k est un entier, préférentiellement k=0 ou 1. De préférence, dans le procédé selon l'invention, le composé: est choisi parmi L'acide 2-oxo-4-thiazolidine carboxylique également connu sous le nom de procystéine: la N-acétyl homocystéine-thiolactone: la y-thiobutyrolactone: I'imino thiolane Avantageusement, dans le procédé selon l'invention, on utilise un réactif choisi parmi la procystéine, la N-acétyl homocystéine-thiolactone et la y-thiobutyrolactone . Avantageusement, dans le procédé selon l'invention, le compose est la y-thiobutyrolactone. La y-thiobutyrolactone est un produit commercial. La réaction d'ouverture de la thio-lactone ou de 'imino-thiolane est généralement conduite sous atmosphère inerte soit dans l'eau, soit dans un solvant aromatique tel que le toluène ou un alcool tel que le méthanol, I'éthanol, I'isopropanol ou le butanol, et, suivant le point d'ébullition du solvant, à une température comprise entre 0 C et 1100 C. Toutefois, selon une forme préférée de l'invention la réaction est conduite dans l'eau et dans ce cas on mélange dans des proportions stoechiométriques (par rapport aux fonctions -XH du polymère) le dendrimère ou le polymère hyperbranché et la thio-lactone ou l'imino-thiolane, puis on porte le mélange, sous atmosphère inerte, à une température comprise entre 0 C et 110 C. Lorsque l'on souhaite conserver des fonctions amines ou hydroxyies libres parmi les n groupements fonctionnels du polymère hyperbranché ou du dendrimère, on met en oeuvre la quantité voulue, m, de molécules de thio-lactone ou d'imino-thiolane par molécule de dendrimère ou de polymère hyperbranché, pour obtenir ie dendrimère ou le polymère hyperbranché ayant n-m fonctions amines ou hydroxyles libres et m fonctions thiols. Suivant la basicité du dendrimère ou du polymère hyperbranché le temps de réaction peut être compris entre 1 et 48 heures, l'évolution de la réaction étant suivie en dosant l'apparition du thiol et/ou la disparition de la fonction amine ou de la fonction alcool. Il est également possible de suivre la transformation du polymère de départ par électrophorèse. Avantageusement, lorsque le radical -A- comporte une fonction acide libre ou une fonction amine libre, on neutralise cette fonction avant introduction du polymère de départ dans le milieu réactionnel. Si au cours de la réaction une certaine quantité de thiol est oxydée en disulfure correspondant, le mélange réactionnel est alors dilué par deux fois son volume d'eau et agité en milieu acide en présence de poudre de zinc pendant 1 à 3 heures. La majorité du disulfure étant réduite, le mélange est alors filtré et on obtient une solution du composé attendu qui peut être utilisée directement. Les dendrimères et les polymères hyperbranchés à fonction mercapto-alkylamide peuvent également être obtenus de façon connue par réaction d'amidification de l'acide mercapto-alcanoique correspondant ou de ses esters. On peut représenter un tel procédé par le schéma réactionnel suivant: dans lequel X, n, m, A, ont la même signification que ci-dessus et Q représente L'atome d'hydrogène ou un radical alkyle en C,-C,0, saturé ou insaturé, linéaire ou ramifié. Cependant, le procédé de préparation décrit ci-dessus à partir d'une thio-lactone ou d'un imino-thiolane est plus rapide et n'entraîne pas la formation de produits secondaires qui parfois sont très malodorants et contaminent le produit final. On peut se reporter aux documents suivants dans lesquels sont décrits des polymères hyperbranchés et des dendrimères dont le groupe terminal comporte une fonction amine, le contenu de ces documents étant incorporé par référence dans la présente description US4,694,064; US-4,507,466; US-4,631,337 ; US-4,558,120 US-4,568,737 ; US9,587,329 ; WO-A-9502008 ; WO-A-9314147 , EP-234408 US4,289,872 , US-4,360,646 ; Proc. Natl. Acad. Sci. USA, 85 5409-5413 (1988) W095/02008 ; Wu93/14147 ; J. Am. Chem. Soc. 117, 9764(1195); FR-2734268. Les dendrimères à groupes terminaux aminés sont par exemple des polyamidoamines, comme ceux commercialisés sous la marque STARBURST PAMAM par la société DENDRITECH (copolymères séquencés d'éthylène diamine et d'acrylate de méthyle). Ils peuvent également être choisis parmi les dendrimères du type polyalkylène polyamine, comme par exemple les polyéthylèneimines et les polypropylèneimines fabriqués par la société DSM et décrits dans les brevets: W093/14147 et W095/02008. Ils peuvent également appartenir à la famille des polylysines telles que décrites dans le brevet US4,360,646. Parmi les polymères hyperbranchés on peut citer les polyalkylène polyamines comme la polyéthylèneimine commercialisée par la société BASF sous les noms de marque POLYMIN et LUPASOL. Les polymères hyperbranchés et les dendrimères à groupes fonctionnels aminés peuvent également être constitués d'un coeur et de générations d'unités de base, monomères ou fuseaux, de toutes natures, sur lesquels un groupe terminal T porteur d'une fonction amine a été greffé. Des polymères hyperbranchés et des dendrimères à groupes terminaux hydroxylés, en particulier des polymères de la famille des polyesters, sont décrits dans les documents suivants, dont le contenu est incorporé par référence dans la présente description : US 4,587,329 ; WO 93/17060 ; WO 92/14543; J. Am. Chem. Soc., 113, 45834588 (1991); Macromolecules 25 45834587 (1992) US US 5,196,502 US 5,214,122. De préférence, le polymère de départ est choisi parmi les dendrimères. A l'issue de la réaction, la nature du coeur et des branches du polymère de départ ne sont pas modifiées. Eventuellement, en fonction des proportions de réactifs utilisées, une partie des groupements terminaux de départ ne sont pas modifiés. Ainsi si l'on part d'une polyamidoamine, que l'on traite par la y-thiobutyrolactone, on obtient par le procédé de l'invention un polyamide à fonctions terminales mercapto-4-butyramide. Si l'on part d'une polyalkylène polyamine, on obtient par le procédé de l'invention une polyalkylène polyamine greffée par des groupements fonctionnels mercapto-4-butyramide. Si l'on part d'un polyester, on obtient par le procédé de l'invention un polyester à fonctions terminales mercapto-4-butyramide. Ces nouveaux polymères ont des propriétés réductrices et, peuvent être utilisés à la place des réducteurs classiquement utilisés, par exemple dans des applications cosmétiques, comme par exemple le traitement des ongles et des cheveux. En particulier, ces nouveaux polymères peuvent être utilisés comme réducteurs dans des compositions de permanente. Les polymères selon l'invention comportant une fonction terminale -SH, ils peuvent être utilisés comme conservateurs pour protéger des produits particulièrement sensibles à l'oxydation. Ils peuvent être utilisés comme agent anti-oxydant dans des compositions de toute nature, notamment dans des compositions cosmétiques ou pharmaceutiques, par exemple dans des compositions capillaires, comme des shampooings, des lotions, des gels, des émulsions, des laques pour cheveux, des compositions à rincer, à appliquer avant ou après shampooing, avant ou après coloration ou décoloration, avant, pendant ou après permanente ou défrisage, des lotions ou un gels coiffants ou traitants, des lotions ou des gels pour le brushing ou la mise en plis, des compositions de permanente ou de défrisage, de coloration ou décoloration des cheveux. Ils peuvent également être utilisés comme agents anti-oxydants dans des produits de soin de la peau ou de maquillage comme les produits de maquillage des cils, des sourcils ou de la peau, tel que crème de traitement de l'épiderme, fond de teint, bâton de rouge à lèvres, fard à paupières, fard à joues, mascara ou ligneur encore appelé "eye liner", vernis à ongles, dans les lotions, laits et crèmes de soin ou de nettoyage de la peau. L'invention a en outre pour objet une composition comprenant dans un support cosmétiquement ou dermatologiquement acceptable au moins un polymère selon l'invention. Appliqués sur un support, les polymères selon l'invention peuvent former un film résultant de la formation de ponts disulfures intermoléculaires conduisant ainsi à un polymère du dendrimère ou du polymère hyperbranché à fonction terminale -SH. Ce film peut se former à partir de quelques fonctions thiols. Les autres fonctions restant libres et étant susceptibles d'avoir une action réductrice. L'utilisation des polymères selon l'invention comme agent anti-oxydant peut être envisagée directement en solution dans le milieu à protéger de l'oxydation, comme c'est habituel avec les anti-oxydant classiques que sont l'acide thioglycolique, L'acide thiolactique ou la cystéine. On peut également envisager, si le polymère est insoluble dans le milieu à protéger de l'oxydation, de le fixer, par exemple, sous forme de film ou de pastille, aux parois ou dans le bouchon du flacon contenant la formulation à protéger. On peut également, dans ce second cas, associer au dendrimère ou au polymère hyperbranché selon l'invention une quantité faible d'un des mercaptans habituellement utilisés comme anti-oxydant, comme par exemple l'acide thioglycolique, L'acide thiolactique ou la cystéine. Cette association permet de limiter ainsi la quantité de thiol soluble dans la composition à protéger et donc les inconvénients habituels qui lui sont associés: odeur, modification de la couleur, tout en conservant une efficacité remarquable. L'invention a donc également pour objet une telle association. Les polymères hyperbranchés et dendrimères selon l'invention présentent en particulier l'avantage d'être beaucoup moins odorants que les thiols habituellement utilisés comme anti-oxydants : à température ambiante, ils sont quasiment inodores. Du fait de leur structure particulière, les polymères hyperbranchés et dendrimères selon l'invention pénètrent peu dans la kératine ou dans l'épiderme, ils sont donc peu sensibilisants et ne posent pas de problèmes de toxicité. Des exemples non limitatifs vont être donnés ci-après à titre d'illustration. EXEMPLES Exemple 1: Dendrimère à coeur éthylène diamine1 à fuseau éthylène diamine et acrylate de méthyle de génération I possédant 8 fonctions SH en surface A 2 grammes d'une solution aqueuse à 55.79/1009 de dendrimère commercialisé par la société Dendritech sous le nom PAMAM Starburst à coeur éthylène diamine de génération 1(8 fonctions NH2 en surface) dilués par 2 ml d'eau, on ajoute 540cul de ythiobutyrolactone (soit 1 équivalent calculés par rapport à l'ensemble des fonctions amines primaires) sous atmosphère inerte à température ambiante. Le milieu, initialement hétérogène, devient rapidement homogène (1 heure). Après 48 heures sous agitation, on ne détecte que des traces de y-thiobutyrolactone dans le milieu. On lave 3 fois par 10 ml d'éther diéthylique, puis on fait barboter de l'azote dans la phase aqueuse ainsi obtenue pour éliminer toute trace d'éther. La solution aqueuse ainsi obtenue est analysée par RMN. On constate que toutes les fonctions amines primaires initiales sont sous forme -NH-CO-(CH2)3-SH. La teneur en matière active de cette phase aqueuse est de 37.71g!lOOg. Le dendrimère ainsi obtenu est utilisé tel quel en solution aqueuse. Masse molaire du produit synthétisé: 2247 g.mol~' Formule Brute: C94 H176 N26 20 S8 Exemple 2: Dendrimère à coeur éthylène diamine, à fuseau éthylène diamine et acrylate de méthyle de génération 3 possédant 16 fonctions NH2 et 16 fonctions SH en surface A 4 grammes d'une solution aqueuse à 47.85g/100g de dendrimère commercialisé par la société Dendritech sous le nom Starburst PAMAM, à coeur éthylène diamine, de génération 3 (32 fonctions NH2 en surface) dilués par 4 ml d'eau, on ajoute 384 Cil de ythiobutyrolactone (soit 0.5 équivalent calculés par rapport à l'ensemble des fonctions amines primaires) sous atmosphère inerte à température ambiante. Le milieu hétérogène à l'ajout devient rapidement homogène. Après 20 heures sous agitation, on ne détecte plus de y-thiobutyrolactone dans le milieu. La solution aqueuse ainsi obtenue est analysée par RMN. On constate que 50% des fonctions amines primaires initiales sont sous forme -NH-CO-(CH2)3-SH. La teneur en matière active de cette phase aqueuse est de 27.759/100g. Le dendrimère ainsi obtenu est utilisé tel quel en solution aqueuse. Masse molaire du produit synthétisé: 8532 g.mol'l Formule Brute: C366 H704 N122 76 S16 Exemple 3: Dendrimère à coeur éthylène diamine, à fuseau éthylène diamine et acrylate de méthyle de génération 1 possédant 1.6 fonctions NH2 et 6.4 fonctions SH en surface A 2 grammes d'une solution aqueuse à 55.79/1009 de dendrimère commercialisé par la société Dendritech sous le nom Starburst PAMAM à coeur éthylène diamine de génération 1 (8 fonctions NH2 en surface) dilués par 2 ml d'eau, on ajoute 431C1I de ythiobutyrolactone (soit 0.8 équivalent calculés par rapport à l'ensemble des fonctions amines primaires) sous atmosphère inerte à température ambiante. Le milieu, initialement hétérogène, devient rapidement homogène (1 heure). Après 24 heures sous agitation, on ne détecte plus de y-thiobutyrolactone dans le milieu. La solution aqueuse ainsi obtenue est analysée par RMN. On constate que 80% des fonctions amines primaires initiales sont sous forme -NH-CO-(CH2)3-SH. La teneur en matière active de cette phase aqueuse est de 35.99g/100g. Le dendrimère ainsi obtenu est utilisé tel quel en solution aqueuse. Masse molaire du produit synthétisé: 2080.8 g.moll Formule Brute: C876 H,664 N26 18.4 S6.4 Exemple 4: Polymère branché polyéthylèneimine de poids moléculaire moyen PM=1200 possédant 6,75 fonctions SH On dilue 1 gramme de polyéthyléneimine de poids moléculaire moyen PM=1200 commercialisée par la société POLYSCIENCES dans 3 grammes d'eau puis on ajoute à température ambiante 482C1l de y-thiobutyrolactone (soit 6,75 équivalents molaires calculés par rapport au poids moléculaire moyen du polymère) sous atmosphère inerte à température ambiante. Le milieu, initialement hétérogène, devient rapidement homogène (environ 30minutes). Après 2 heures sous agitation, on ne détecte plus de ythiobutyrolactone dans le milieu. La phase aqueuse donne une réaction positive après révélation par le nitroprussiate de sodium. On constate ainsi que certaines des fonctions amines primaires initiales sont sous forme de -NH-CO-(CH2)3-SH. La teneur en matière active de cette phase aqueuse est de 34.359/1009. Le dendrimère ainsi obtenu est utilisé tel quel en solution aqueuse. Masse molaire du produit synthétisé: 1889.6 g.mol1 REVENDICATIONS 1- Polymère choisi parmi les polymères hyperbranchés et les dendrimères caractérisé par le fait qu'il comporte des groupements fonctionnels répondant à la formule (I) dans laquelle: Y représente l'atome d'oxygène ou un groupement NH, A représente un groupement alcane di-yle en C,-C12, linéaire, ramifié ou cyclique, saturé ou insaturé; ce groupement alcane di-yle peut être éventuellement interrompu par un ou plusieurs hétéroatomes, comme O ou N ce groupement alcane di-yle peut éventuellement être substitué par une fonction - amino: -NH2, éventuellement sous forme d'un sel d'un acide minéral ou organique, - acylamino : -NH-COR, dans lequel R représente un groupement alkyle en C,-C,01inéaire, ramifié ou cyclique, saturé ou insaturé, - acide carboxylique, - ester en C,-C,0; X représente un groupement nucléophile. 2- Polymère selon la revendication 1, caractérisé par le fait que A représente un radical répondant à l'une des formules (a) à (d) suivantes -CHR1-CHR2-CHR3- (a) -CHR"-CHR'2-CHR'3- CHR'4- (b) -(CHR"'1 )k-(CHR"'2)-CH(CO2H)N H- (d) dans lesquelles R', R2, R3, R)1, R'2, R'3 et R'4, R"'1, R"'2, identiques ou différents représentent: L'atome d'hydrogène, un radical alkyle en C,-C6, linéaire, ramifié ou cyclique, saturé ou insaturé, un radical amino -N H2, un radical acide carboxylique COOH, un radical alkyl amino en C,-C,0; R"', R"2, R"3 et R"4, identiques ou différents représentent: L'atome d'hydrogène, un radical alkyle en C,-C4, linéaire ou ramifié, saturé ou insaturé, les flêches indiquant les positions des substitutions dans la formule (c), k est un entier, préférentiellement k=0 ou 1. 3- Polymère selon la revendication précédente, caractérisé par le fait que: A = -CH2-CH(CO2H)-NH- et Y=O ou A = -(CH2)2-(CH3CONH)CH- et Y=O ou A = -(C H2)3- et Y=O ou A = -(CH2)3- et Y=NH 4- Polymère selon la revendication précédente, caractérisé par le fait que A est le radical triméthylène : -CH2-CH2-CH2- et Y=O. 5- Polymère selon l'une quelconque des revendications précédentes, caractérisé par le fait que X représente: un atome d'oxygène ou un groupement -NR'- dans lequel R' est choisi parmi un atome d'hydrogène; un groupement alkyle en C,-C6, linéaire ou ramifié, saturé ou insaturé ; un groupement mono- ou poly-hydroxyalkyle en C,-C6, linéaire ou ramifié, saturé ou insaturé; un groupement aminoalkyle en C,-C6 ou un groupement polyalkylèneimine. 6- Polymère selon la revendication 5, caractérisé par le fait que X est choisi parmi l'atome d'oxygène et un groupement NH. 7- Polymère selon l'une quelconque des revendications 1 à 6, caractérisé par le fait que au moins 10%, en nombre, des groupements X du polymère hyperbranché ou du dendrimère sont greffés par un groupement fonctionnel et encore plus préférentiellement au moins 40%. 8- Polymère selon l'une quelconque des revendications précédentes, caractérisé par le fait qu'il appartient à la famille des polyamides. 9- Polymère selon l'une quelconque des revendications 1 à 7, caractérisé par le fait qu'il appartient à la famille des polyalkylène polyamines. 10- Polymère selon la revendication 9, caractérisé par le fait qu'il est une polyéthylèneimine. 11- Polymère selon l'une quelconque des revendications 1 à 7, caractérisé par le fait qu'il appartient à la famille des polyesters. 12- Polymère selon l'une quelconque des revendications précédentes, caractérisé par le fait qu'il appartient à la famille des dendrimères. 13- Procédé de préparation de polymères selon l'une quelconque des revendications 1 à 12, caractérisé par le fait que l'on fait réagir un polymère de départ, choisi parmi les polymères hyperbranchés et les dendrimères dont les chaînes ou les groupes terminaux comportent une fonction nucléophile, avec une thio-lactone ou un imino-thiolane, selon le schéma réactionnel dans lequel représente un dendrimère ou un polymère hyperbranché comportant n fonctions terminales XH, X représentant un groupement nucléophile , m est un entier m -CHR-CHR-CHR - (a) -CHR'-CHR'-CHR' - CHR'4- (b) -(CHR"")k-(CHR"'2)-CH(CO2H)-NH- (d) dans lesquelles R1, R2, R3, R'1, R'2, R'3 et R'4, R"", R"'2, identiques ou différents représentent: L'atome d'hydrogène, un radical alkyle en C,-C6, linéaire ou ramifié, saturé ou insaturé, un radical amino -N H2, un radical acide carboxylique -COOH, un radical alkyl amino en C,-C,0, R"1, R"2, R"3 et R"4, identiques ou différents représentent: L'atome d'hydrogène, un radical alkyle en C,-C4, linéaire ou ramifié, saturé ou insaturé, les flêches indiquant les positions des substitutions dans la formule (c) ; k est un entier, préférentiellement k=0 ou 1. 14- Procédé selon la revendication précédente, caractérisé par le fait que est choisi parmi: la procystéine la N-acétyl homocystéine-thiolactone: la y-thiobutyrolactone: I'imino thiolane: 15- Procédé selon la revendication précédente, caractérisé par le fait que est la y-thiobutyrolactone. 16- Procédé selon l'une quelconque des revendications 13 à 15, caractérisé par le fait que la réaction d'ouverture de la thio-lactone ou de l'imino-thiolane est conduite sous atmosphère inerte dans un solvant aromatique ou un alcool, à une température allant de 00C à 1100 C. 17- Procédé selon l'une quelconque des revendications 13 à 15, caractérisé par le fait que la réaction est conduite dans l'eau, en présence, dans des proportions stoechiométriques, du polymère de départ et de la thio-lactone ou du thiolane, en portant le mélange, sous atmosphère inerte, à une température allant de 0 C à 110 C. 18- Procédé de préparation de polymères selon l'une quelconque des revendications 1 à 12, caractérisé par le fait que l'on fait réagir un polymère de départ, choisi parmi les polymères hyperbranchés et les dendrimères dont les chaînes ou les groupes terminaux comportent une fonction nucléophile avec un acide mercapto-alcanoïque ou un ester d'acide mercapto-alcanoïque selon le schéma réactionnel suivant: dans lequel n, m, ont la même signification qu'à la revendication 13, A et X ont la même signification qu'à la revendication 1 et Q représente l'atome d'hydrogène ou un radical alkyle en C,-C,0, saturé ou insaturé, linéaire ou ramifié. 19- Utilisation d'un polymère selon l'une quelconque des revendications 1 à 12 comme réducteur. 20- Utilisation d'un polymère selon l'une quelconque des revendications 1 à 12 comme agent anti-oxydant. 21- Composition caractérisée par le fait qu'elle comprend dans un support cosmétiquement ou dermatologiquement acceptable au moins un polymère selon l'une quelconque des revendication 1 à 12. 22- Association d'au moins un polymère selon l'une quelconque des revendication 1 à 12 avec au moins un composé choisi parmi l'acide thioglycolique, l'acide thiolactique et la cystéine. 23- Composition cosmétique caractérisée par le fait qu'elle comprend dans un support cosmétiquement acceptable une association selon la revendication 22.